(57)【要約】【課題】  天然木材のような容易な切断と釘の打込みを可能にし、良好な成形性及び加工性を得るとともに、天然木材のような木質感や木の温もりを現わすことができるようにして外観的にも良質な遊戯施設用備品を得る。【解決手段】  廃木材Ｍａをパウダー化処理して廃木材パウダーＭａｐを得、この廃木材パウダーＭａｐの所定量と廃プラスチックＭｂの所定量を配合するとともに、一又は二以上の添加剤Ｍｓ…を配合して主原料Ｍｏとし、混練工程（Ｓ９）及び造粒工程（Ｓ１０）により主原料ＭｏからペレットＰを造粒するとともに、このペレットＰを成形工程（Ｓ１１）により成形することにより疑似木材による遊戯施設用備品Ｍｐを製造する。【選択図】  図１
2006297857.tif 000002
【特許請求の範囲】
【請求項１】
所定量の廃木材と所定量の廃プラスチックを原料にした遊戯施設用備品の製造方法において、前記廃木材をパウダー化処理して廃木材パウダーを得、この廃木材パウダーの所定量と前記廃プラスチックの所定量を配合するとともに、一又は二以上の添加剤を配合して主原料とし、混練工程及び造粒工程により前記主原料からペレットを造粒するとともに、このペレットを成形工程により成形することにより疑似木材による遊戯施設用備品を製造することを特徴とする遊戯施設用備品の製造方法。
【請求項２】
前記廃木材パウダーと前記廃プラスチックの配合比は、前記廃木材パウダーを１重量部とした場合、前記廃プラスチックを略０．５〜２．５重量部に選定することを特徴とする請求項１記載の遊戯施設用備品の製造方法。
【請求項３】
前記廃木材パウダーの粒子の大きさは、略５０〜３００〔μｍ〕に選定することを特徴とする請求項１又は２記載の遊戯施設用備品の製造方法。
【請求項４】
前記混練工程では、二軸押出機を用いて前記主原料を混練することを特徴とする請求項１記載の遊戯施設用備品の製造方法。
【請求項５】
前記主原料には、前記遊戯施設用備品の製造途中で発生する不良品等の不用材を追加配合することを特徴とする請求項１又は４記載の遊戯施設用備品の製造方法。
【請求項６】
前記添加剤には、発泡剤を含むことを特徴とする請求項１記載の遊戯施設用備品の製造方法。
【請求項７】
前記添加剤には、相容化剤，滑剤，熱安定剤，顔料の一又は二以上を含むことを特徴とする請求項１記載の遊戯施設用備品の製造方法。
【請求項８】
前記添加剤には、炭酸カルシウム，タルク類の一方又は双方を含むことを特徴とする請求項１又は６記載の遊戯施設用備品の製造方法。
【発明の詳細な説明】
【技術分野】
【０００１】
本発明は、所定量の廃木材と所定量の廃プラスチックを原料にした遊戯施設用備品の製造方法に関する。
【背景技術】
【０００２】
従来、廃木材と廃プラスチックを利用したリサイクル合成材の製造方法としては、特開２００３−１６１１号公報で開示される木材・プラスチック複合ボードの製造方法が知られている。
【０００３】
同公報で開示される木材・プラスチック複合ボードの製造方法は、木質材チップおよび／または木質材粉末：１００重量部に対し熱可塑性樹脂：４０重量部〜１５０重量部の比率で乾式混合したものを芯層用原料とし、木質材チップおよび／または木質材粉末および熱可塑性樹脂を混合したものを表層用原料としてフォーミングしてマットを形成した後、当該マットを熱圧生成するものであり、廃木材や廃プラスチックをリサイクル原料として用いている。
【特許文献１】特開２００３−１６１１号
【発明の開示】
【発明が解決しようとする課題】
【０００４】
しかし、上述した従来の製造方法は、次のような問題点があった。
【０００５】
第一に、木材・プラスチック複合ボードを構成するため、プラスチックのみに比べて軽量化は図れるものの、天然木材と同等或いはそれに近い軽量化を図れないなど、成形性や加工性に難があり、特に、廃木材と廃プラスチックを利用した合成材による遊戯施設用備品を実用化しにくい。
【０００６】
第二に、基本的にプラスチック成形品の中に木材チップを混在させた木材・プラスチック複合ボード（パーティクルボード）であるため、外観的に疑似木材としては程遠く、天然木材のような木質感や木の温もりを確保しにくい。
【０００７】
本発明は、このような背景技術に存在する課題を解決した遊戯施設用備品の製造方法の提供を目的とするものである。
【課題を解決するための手段】
【０００８】
本発明に係る遊戯施設用備品Ｍｐの製造方法は、上述した課題を解決するため、所定量の廃木材Ｍａと所定量の廃プラスチックＭｂを原料にした遊戯施設用備品Ｍｐを製造するに際し、廃木材Ｍａをパウダー化処理して廃木材パウダーＭａｐを得、この廃木材パウダーＭａｐの所定量と廃プラスチックＭｂの所定量を配合するとともに、一又は二以上の添加剤Ｍｓ…を配合して主原料Ｍｏとし、混練工程（Ｓ９）及び造粒工程（Ｓ１０）により主原料ＭｏからペレットＰを造粒するとともに、このペレットＰを成形工程（Ｓ１１）により成形することにより疑似木材による遊戯施設用備品Ｍｐを製造するようにしたことを特徴とする。
【０００９】
この場合、発明の好適な態様により、廃木材パウダーＭａｐと廃プラスチックＭｂの配合比は、廃木材パウダーＭａｐを１重量部とした場合、廃プラスチックＭｂを略０．５〜２．５重量部に選定することができるとともに、廃木材パウダーＭａｐの粒子の大きさは、略５０〜３００〔μｍ〕に選定することができる。一方、混練工程（Ｓ９）では、二軸押出機Ｘｐを用いて主原料Ｍｏを混練することができる。また、主原料Ｍｏには、遊戯施設用備品Ｍｐの製造途中で発生する不良品等の不用材Ｍｎを追加配合することができる。他方、添加剤Ｍｓ…には、発泡剤Ｍｓｅを含ませることができるとともに、相容化剤，滑剤，熱安定剤，顔料の一又は二以上を含ませることができる。更に、添加剤Ｍｓ…には、炭酸カルシウムＭｓｃ，タルク類の一方は双方を含ませることができる。
【発明の効果】
【００１０】
このような手法による本発明に係る遊戯施設用備品Ｍｐの製造方法によれば、次のような顕著な効果を奏する。
【００１１】
（１）  天然木材のような容易な切断と釘の打込みが可能となり、良好な成形性及び加工性を得ることができる。この結果、廃木材Ｍａと廃プラスチックＭｂを利用した合成材による遊戯施設用備品Ｍｐも容易に実用化できる。
【００１２】
（２）  廃木材Ｍａをパウダー化処理した廃木材パウダーＭａｐを用いるため、成形機Ｍｘにより成形した遊戯施設用備品Ｍｐの表面には天然木材のような木質感や木の温もりを現わすことができ、外観的にも良質な遊戯施設用備品Ｍｐを得ることができる。
【００１３】
（３）  好適な態様により、配合比として、廃木材パウダーＭａｐを１重量部とした場合、廃プラスチックＭｂを略０．５〜２．５重量部に選定するとともに、廃木材パウダーＭａｐの粒子の大きさを、略５０〜３００〔μｍ〕に選定すれば、天然木材の質感に近い最良の遊戯施設用備品Ｍｐを得ることができる。
【００１４】
（４）  好適な態様により、混練工程（Ｓ９）において、二軸押出機Ｘｐにより主原料Ｍｏを混練すれば、十分な撹拌により均一に混練できるとともに、工程時間の短縮化及びコスト低減を図ることができる。
【００１５】
（５）  好適な態様により、主原料Ｍｏに対して、遊戯施設用備品Ｍｐの製造途中で発生する不用材Ｍｎを追加配合すれば、ペレットＰ及び遊戯施設用備品Ｍｐの不良品及び成形屑等の不用材Ｍｎの更なる再利用を図ることができる。
【００１６】
（６）  好適な態様により、添加剤Ｍｓ…に、発泡剤Ｍｓｅを含ませれば、天然木材と同等或いはそれに近い軽量化を図ることができる。
【００１７】
（７）  好適な態様により、添加剤Ｍｓ…に、相容化剤，滑剤，熱安定剤，顔料の一又は二以上を含ませれば、ペレットＰの良好な造粒及び遊戯施設用備品Ｍｐの良好な成形に寄与することができる。
【００１８】
（８）  好適な態様により、添加剤Ｍｓ…に、炭酸カルシウムＭｓｃ，タルク類の一方又は双方を含ませれば、遊戯施設用備品Ｍｐを成形する際における良好な増量効果及び材質強化を実現することができる。
【発明を実施するための最良の形態】
【００１９】
次に、本発明に係る最良の実施形態を挙げ、図面に基づき詳細に説明する。
【００２０】
まず、本実施形態に係る遊戯施設用備品Ｍｐの製造方法を実施できる製造設備１の構成について、図３及び図４を参照して説明する。
【００２１】
製造設備１は、大別して、図３に示す廃プラスチック供給ラインＬ１及び廃木材供給ラインＬ２を備えるとともに、図４に示す配合ラインＬ３，造粒ラインＬ４及び成形ラインＬ５を備える。
【００２２】
廃プラスチック供給ラインＬ１は、投入される廃プラスチックＭｂを粉砕する粉砕機２及びこの粉砕機２により粉砕された廃プラスチックＭｂを一時貯留するストレージタンク３を備える。
【００２３】
廃木材供給ラインＬ２は、投入される廃木材Ｍａを一時貯留するストレージタンク４と、このストレージタンク４から送られる廃木材Ｍａを破砕する破砕機５と、この破砕機５から送られる廃木材Ｍａから鉄を除く一次除鉄機６と、この一次除鉄機６によっては除去されない鉄を磁気を利用して除去する二次除鉄機７と、この二次除鉄機７から送られる廃木材Ｍａから磁場を利用して非鉄金属を除去する磁場選別機８と、この磁場選別機８から送られる廃木材Ｍａを粉砕する一次粉砕機９と、この一次粉砕機９から送られる廃木材Ｍａをパウダー化処理する二次粉砕機１０と、この二次粉砕機１０から送られるパウダー化された廃木材Ｍａを一時貯留するストレージタンク１１と、このストレージタンク１１から送られるパウダー化された廃木材Ｍａの大きさを選別することにより目的の廃木材パウダーＭａｐを得る篩機１２と、この篩機１２から送られる廃木材パウダーＭａｐを一時貯留するストレージタンク１３を備える。なお、１２ｒは篩機１２から二次粉砕機１０に接続した戻りラインを示す。
【００２４】
配合ラインＬ３は、バグフィルタ及びエアノッカー等を内蔵し、かつ配管機構１５ｂを介して廃プラスチック供給ラインＬ１のストレージタンク３に接続するとともに、配管機構１５ａを介して廃木材供給ラインＬ２のストレージタンク１３に接続することにより、廃木材パウダーＭａｐ及び廃プラスチックＭｂを計量して後述する主原料ミキサー２２に供給する捕集器１４と、発泡剤Ｍｓｅを計量して後述するドラムミキサー２１に供給する発泡剤供給部１８と、各種添加剤（相容化剤，滑剤，熱安定剤，顔料等）Ｍｓ…を計量して上述のミキサー２２に供給する一又は二以上の添加剤供給部１９ａ，１９ｂ，１９ｃ…と、炭酸カルシウムＭｓｃを計量して上述のミキサー２２に供給する炭酸カルシウム供給部２０と、発泡剤供給部１８からの発泡剤Ｍｓｅ及び各添加剤供給部１９ａ，１９ｂ，１９ｃ…からの各種添加剤Ｍｓ…を均一に混合撹拌して上述のミキサー２２に供給するドラムミキサー２１と、廃木材パウダーＭａｐ，廃プラスチックＭｂ，各種添加剤Ｍｓ…及び炭酸カルシウムＭｓｃをミキシングする主原料ミキサー２２を備える。これにより、主原料ミキサー２２からは主原料Ｍｏが得られる。なお、２３は、捕集器１４に接続したルーツブロアを示す。
【００２５】
造粒ラインＬ４は、スプリングフィーダ２４により主原料ミキサー２２から搬送された主原料Ｍｏを一時収容するミキサー型の中間タンク２５と、遊戯施設用備品Ｍｐの製造途中で発生する不用材Ｍｎ、具体的には、ペレットＰ及び遊戯施設用備品Ｍｐの不良品及び成形屑等を粉砕して得た不用材Ｍｎを計量して中間タンク２５に供給する不用材追加フィーダ２６と、中間タンク２５に内蔵する定量フィーダから投入される不用材Ｍｎを含む主原料Ｍｏを加熱して混練する二軸押出機（コニカルタイプ押出機）Ｘｐと、この二軸押出機Ｘｐから連続して押出成形された押出成形材からペレットＰを造粒するペレット製造機（ペレタイザー）２７と、ペレットＰの良否選別を行う振動選別機２８と、選別された良品のペレットＰを貯留する貯留タンク２９とを備える。なお、二軸押出機Ｘｐには、リアベント回収装置及び洗浄剤フィーダ等の必要な周辺機器が付設されている。
【００２６】
成形ラインＬ５には、射出成形機３０を備える。この射出成形機３０における型締装置３０ｃには金型を備え、この金型には、図５及び図６に示す遊戯施設用備品Ｍｐを成形するためのキャビティが形成されている。
【００２７】
次に、このような製造設備１を用いた本実施形態に係る遊戯施設用備品Ｍｐの製造方法について、図３〜図６を参照しつつ図１（図２）に示すフローチャートに従って順次説明する。
【００２８】
まず、リサイクル原料となる廃木材Ｍａは、廃木材供給ラインＬ２に投入されてパウダー化処理される（ステップＳ１）。この廃木材Ｍａのパウダー化処理工程について、図２に示すフローチャートを参照して説明する。廃木材供給ラインＬ２に投入された廃木材Ｍａは、一旦ストレージタンク４に貯留される。廃木材Ｍａには、住宅等を解体して得る建築廃材や製材場から得るおが屑等を利用することができる。また、廃木材Ｍａが大きい場合には、予め破砕機により４〜５〔ｃｍ〕程度の大きさに破砕される。
【００２９】
ストレージタンク４に貯留された廃木材Ｍａは、破砕機５に供給され、空気搬送可能な５〜１０〔ｍｍ〕程度の大きさにチップ化される（ステップＳ２１）。チップ化された廃木材Ｍａは、一次除鉄機６に供給され、廃木材Ｍａに混入している鉄が除去される（ステップＳ２２）。一次除鉄機６内の廃木材Ｍａは、二次除鉄機７を通過し、この二次除鉄機７により、一次除鉄機６によっては除去されない鉄が磁気を利用して除去される（ステップＳ２３）。さらに、二次除鉄機７を通過した廃木材Ｍａは、磁場選別機８に送られ、廃木材Ｍａからアルミニウム等の非鉄金属が磁場を利用して除去される（ステップＳ２４）。そして、磁場選別機８を通過した廃木材Ｍａは、一次粉砕機９に送られ、回転刃により１〜２〔ｍｍ〕程度の大きさに粉砕される（ステップＳ２５）。
【００３０】
一次粉砕機９を経た廃木材Ｍａは、二次粉砕機１０に送られ、ミル（石臼）により５０〜３００〔μｍ〕程度の粒子にパウダー化処理される（ステップＳ２６）。パウダー化された廃木材Ｍａは、ストレージタンク１１に一時貯留された後、篩機１２に送られ、粒子が２００〔μｍ〕以下の廃木材Ｍａのみが選別される（ステップＳ２７）。これにより、目的の廃木材パウダーＭａｐが得られ、ストレージタンク１３に一時貯留される。なお、２００〔μｍ〕を越えた廃木材Ｍａは、戻りライン１２ｒを介して二次粉砕機１０に戻され、再度パウダー化処理される。廃木材Ｍａの粒子は、５０〜３００〔μｍ〕程度であれば十分使用可能となるが、２００〔μｍ〕以下に選別することにより、粒子が均一化かつ微細化され、疑似木材としての外観性をより高めることができる。
【００３１】
一方、リサイクル原料となる廃プラスチックＭｂは、廃プラスチック供給ラインＬ１に投入される。この場合、廃プラスチック供給ラインＬ１に投入される廃プラスチックＭｂは、予め４〜５〔ｍｍ〕程度の大きさにフレーク化処理されているが、大きい廃プラスチックＭｂも混在しているため、粉砕機２を通すことにより、全ての廃プラスチックＭｂが４〜５〔ｍｍ〕程度の大きさにフレーク化処理される（ステップＳ２）。そして、フレーク化された廃プラスチックＭｂは、ストレージタンク３に一時貯留される。廃プラスチックＭｂとしては、廃棄処分される各種廃プラスチックが適用される。通常、ポリプロピレン，ＡＢＳ樹脂，ポリエチレンが望ましいが、ポリスチレン，ポリエチレンテレフタレート，ポリカーボネイト，ポリアミド樹脂，ポリアセタール，塩化ビニル樹脂をはじめ、これらのプラスチック以外の各種プラスチックが適用される。なお、廃プラスチックＭｂは、予め４〜５〔ｍｍ〕程度の大きさにフレーク化する場合を示したが、廃木材パウダーＭａｐの場合と同様に、フレークよりも小さい粒子となるように、パウダー化処理を行ってもよい。
【００３２】
次いで、廃木材パウダーＭａｐ，廃プラスチックＭｂ及び各種添加剤Ｍｓ…は、それぞれ計量されて主原料ミキサー２２に供給される。この場合、ストレージタンク１３に一時貯留された廃木材パウダーＭａｐは、捕集器１４（ルーツブロア２３）により吸引され、主原料ミキサー２２に供給される。この際、主原料ミキサー２２に供給される廃木材パウダーＭａｐの供給量はバルブ切換により規制（制御）され、これにより、廃木材パウダーＭａｐに対する計量が行われる（ステップＳ３）。また、ストレージタンク３に一時貯留された廃プラスチックＭｂも、捕集器１４（ルーツブロア２３）により吸引され、主原料ミキサー２２に供給される。この際、主原料ミキサー２２に供給される廃プラスチックＭｂの供給量もバルブ切換により規制（制御）され、これにより、廃プラスチックＭｂに対する計量が行われる（ステップＳ４）。
【００３３】
さらに、各種添加剤Ｍｓ…（発泡剤Ｍｓｅ及び炭酸カルシウムＭｓｃを含む）がそれぞれ計量されて主原料ミキサー２２に供給される（ステップＳ５）。この場合、発泡剤供給部１８からは、発泡剤Ｍｓｅが計量され、主原料ミキサー２２の前段に配したドラムミキサー２１に供給されるとともに、各添加剤供給部１９ａ，１９ｂ，１９ｃ…からは、各種添加剤（相容化剤，滑剤，熱安定剤，顔料等）Ｍｓ…が計量され、ドラムミキサー２１に供給される。そして、ドラムミキサー２１において、発泡剤Ｍｓｅを含む各種添加剤Ｍｓ…が均一に混合撹拌された後、主原料ミキサー２２に供給される。なお、例示では、この段階で発泡剤Ｍｓｅを配合しているが、発泡剤Ｍｓｅの種類によって配合する工程が異なる。
【００３４】
添加剤Ｍｓ…として、このような発泡剤Ｍｓｅを含ませれば、天然木材と同等或いはそれに近い軽量化を図ることができるとともに、添加剤Ｍｓ…として、相容化剤，滑剤，熱安定剤，顔料等の一又は二以上を含ませれば、ペレットＰの良好な造粒及び遊戯施設用備品Ｍｐの良好な成形に寄与できる。
【００３５】
本実施形態では、添加剤Ｍｓ…として、相容化剤，滑剤及び熱安定剤を用いた。この場合、相容化剤は、廃木材パウダーＭａｐと廃プラスチックＭｂの混合を良好し、滑剤は、押出処理を良好にするための添加剤である。なお、１バッチ処理当たりの各計量値は、次のとおりである。
廃プラスチックＭｂ  ：  ４５〔ｋｇ〕
廃木材パウダーＭａｐ：  ５５〔ｋｇ〕
相容化剤            ：５００〔ｇ〕
滑剤                ：    １〔ｋｇ〕
熱安定剤            ：    １〔ｋｇ〕
発泡剤              ：５００〔ｇ〕
【００３６】
また、炭酸カルシウム供給部２０からは、炭酸カルシウムＭｓｃが適宜計量され、主原料ミキサー２２に供給される。添加剤Ｍｓ…として、炭酸カルシウムＭｓｃ，タルク類の一方又は双方を含ませれば、遊戯施設用備品Ｍｐを成形する際における良好な増量効果及び材質強化を実現できる。
【００３７】
そして、主原料ミキサー２２に供給された廃プラスチックＭｂ，廃木材パウダーＭａｐ，及び各種添加剤Ｍｓ…（相容化剤，滑剤，熱安定剤，発泡剤Ｍｓｅ及び炭酸カルシウムＭｓｃ）は、主原料ミキサー２２により均一にミキシング（第一ミキシング）される（ステップＳ６）。なお、主原料ミキサー２２によるミキシングは非加熱で行われる。これにより、主原料Ｍｏが得られる。得られた主原料Ｍｏは、スプリングフィーダ２４によりミキサー型の中間タンク２５に供給される。一方、不用材追加フィーダ２６からは、遊戯施設用備品Ｍｐの製造途中で発生する不用材Ｍｎ、具体的には、ペレットＰ及び遊戯施設用備品Ｍｐの不良品及び成形屑等を粉砕して得た不用材Ｍｎが計量され、中間タンク２５に供給される（ステップＳ７）。これにより、中間タンク２５では、主原料Ｍｏに対して不用材Ｍｎが追加配合され、均一にミキシング（第二ミキシング）される（ステップＳ８）。よって、これら不用材Ｍｎの更なる再利用が図られる。なお、不用材Ｍｎの供給は非定期に行われ、必ずしも追加することを要しない。
【００３８】
次いで、中間タンク２５に内蔵する定量フィーダにより、不用材Ｍｎが配合された主原料Ｍｏ（又は主原料Ｍｏのみ）が二軸押出機Ｘｐのホッパーに投入される。これにより、二軸押出機Ｘｐを用いて主原料Ｍｏが加熱混練される混練工程が行われる（ステップＳ９）。このような二軸押出機Ｘｐを用いて混練工程を行えば、十分な撹拌による均一な混練を行うことができるとともに、工程時間の短縮化及びコスト低減を図ることができる。
【００３９】
一方、二軸押出機Ｘｐからは連続した線状の押出成形材が押出成形され、この押出成形材は、ペレット製造機２７に送られる。ペレット製造機２７では、押出成形材に対して、水による冷却処理，細かく切断するカッティング処理，水を除去する脱水処理等が行われ、ペレットＰが造粒される造粒工程が行われる（ステップＳ１０）。この後、ペレットＰは振動選別機２８に供給される。これにより、大きさが規定範囲内のペレットＰのみが貯留タンク２９に送られて貯留される。これに対して、大きさが規定範囲を越えたペレットＰは除外され、前述した不用材Ｍｎとして再利用される。なお、二軸押出機Ｘｐでは、リアベント回収装置により、二軸押出機Ｘｐのリアベントから排出される蒸気に混入した主原料Ｍｏが二軸押出機Ｘｐのホッパーに再投入される。
【００４０】
他方、貯留タンク２９に貯留されたペレットＰは、射出成形機３０のホッパーに投入され、射出成形機３０による射出成形（成形工程）が行われる（ステップＳ１１）。この場合、射出成形機３０における型締装置３０ｃには金型を備え、この金型により、遊戯施設用備品Ｍｐの成形が行われる。
【００４１】
図５及び図６に、遊戯施設用備品Ｍｐの一つであるパチンコ玉を収容するパチンコ玉トレイ５１を示す。このパチンコ玉トレイ５１は、上方に開口し、前後左右の四面からなる側面部５２と底面部５３を有するとともに、側面部５２には、左右一対の把手５４ｐ，５４ｑを有している。パチンコ玉トレイ５１は、使用により破損したり汚れるなどにより使用できなくなることも多いため、資源の有効利用の側面からリサイクル性の促進が要請されている。
【００４２】
本実施形態に係る遊戯施設用備品Ｍｐの製造方法は、このような要請に応えることができ、得られる遊戯施設用備品Ｍｐは、天然木材のような容易な切断と釘の打込みが可能となり、良好な成形性及び加工性を得ることができる。これにより、廃木材Ｍａと廃プラスチックＭｂを利用した合成材による遊戯施設用備品Ｍｐ（パチンコ玉トレイ５１）を容易に実用化することができる。
【００４３】
しかも、廃木材Ｍａをパウダー化処理した廃木材パウダーＭａｐを用いるため、成形機Ｍｘにより成形した遊戯施設用備品Ｍｐの表面には天然木材のような木質感や木の温もりを現わすことができ、外観的にも良質な遊戯施設用備品Ｍｐを得ることができる。特に、実施形態では、配合比として、廃木材パウダーＭａｐを１重量部とした場合、廃プラスチックＭｂを略０．５〜２．５重量部に選定するとともに、廃木材パウダーＭａｐの粒子の大きさを、略５０〜３００〔μｍ〕に選定したため、天然木材の質感に近い最良の遊戯施設用備品Ｍｐを得ることができる。
【００４４】
以上、最良の実施形態について詳細に説明したが、本発明は、このような実施形態に限定されるものではなく、細部の構成，形状，素材，数量等において、本発明の要旨を逸脱しない範囲で、任意に変更，追加，削除することができる。例えば、廃プラスチックＭｂと廃木材パウダーＭａｐの最も望ましい１バッチ当たりの配合量として、廃プラスチックＭｂを４５〔ｋｇ〕，廃木材パウダーＭａｐを５５〔ｋｇ〕に選定した場合を示したが、廃木材パウダーＭａｐを１重量部とした場合、廃プラスチックＭｂを略０．５〜２．５重量部に選定することにより良好な結果を得ることができる。一方、混練工程では、二軸押出機Ｘｐを用いて混練する場合を例示したが、他の手段により混練する場合を排除するものではない。また、添加剤Ｍｓ…として、発泡剤Ｍｓｅを用いるとともに、相容化剤，滑剤，熱安定剤，顔料の一又は二以上を任意に選択して用いる場合を示したが、他の添加剤Ｍｓ…の使用を排除するものではない。更に、添加剤Ｍｓ…として、炭酸カルシウムＭｓｃを用いる場合を示したが、炭酸カルシウムＭｓｃの代わりにタルク類を用いてもよいし、炭酸カルシウムＭｓｃとタルク類の双方を用いてもよい。なお、遊戯施設用備品Ｍｐには例示以外の各種遊戯施設用備品を適用できるとともに、遊戯施設用備品Ｍｐとは、部品や付属品も含む概念である。
【図面の簡単な説明】
【００４５】
【図１】本発明の好適な実施形態に係る遊戯施設用備品の製造方法を説明するためのフローチャート、
【図２】同製造方法におけるパウダー化処理の手順を示すフローチャート、
【図３】同製造方法を実施する製造設備における廃プラスチック供給ライン及び廃木材供給ラインの概要図、
【図４】同製造方法を実施する製造設備における配合ライン，造粒ライン及び成形ラインの概要図、
【図５】同製造方法により製造された遊戯施設用備品（パチンコ玉トレイ）を示す斜視図、
【図６】同遊戯施設用備品（パチンコ玉トレイ）を示す正面断面図、
【符号の説明】
【００４６】
Ｍｐ    遊戯施設用備品
Ｍａ    廃木材
Ｍｂ    廃プラスチック
Ｍａｐ  廃木材パウダー
Ｍｓ    添加剤
Ｍｏ    主原料
Ｍｎ    不用材
Ｍｓｅ  発泡剤
Ｍｓｃ  炭酸カルシウム
Ｓ９    混練工程
Ｓ１０  造粒工程
Ｓ１１  成形工程
Ｐ      ペレット
Ｘｐ    二軸押出機
【図１】
2006297857.tif 000003
【図２】
2006297857.tif 000004
【図３】
2006297857.tif 000005
【図４】
2006297857.tif 000006
【図５】
2006297857.tif 000007
【図６】
2006297857.tif 000008